(57)【要約】  ビス（イソシアナトメチル）シクロヘキサンを含むポリイソシアネート成分と、数平均分子量４００以下の低分子量ポリオール、および、平均分子量２５００以上４０００以下の高分子量ポリオールを含むポリオール成分とを、ビスマス触媒の存在下において反応させて一次生成物を得て（反応工程）、その後、一次生成物を熱処理してポリウレタン樹脂を得る（熱処理工程）ポリウレタン樹脂の製造方法において、ポリウレタン樹脂のビスマス触媒含有量が０．１ｐｐｍ以上１０００ｐｐｍ以下であり、熱処理工程における熱処理条件が、５０℃以上１００℃以下、３日以上１０日以下である。
2018092745.tif 000002
【特許請求の範囲】
【請求項１】
ビス（イソシアナトメチル）シクロヘキサンを含むポリイソシアネート成分と、数平均分子量４００以下の低分子量ポリオール、および、平均分子量２５００以上４０００以下の高分子量ポリオールを含むポリオール成分とを、ビスマス触媒の存在下において反応させて一次生成物を得る反応工程と、
前記一次生成物を熱処理してポリウレタン樹脂を得る熱処理工程とを備え、
前記ポリウレタン樹脂のビスマス触媒含有量が０．１ｐｐｍ以上１０００ｐｐｍ以下であり、
前記熱処理工程における熱処理条件が、５０℃以上１００℃以下、３日以上１０日以下である
ことを特徴とする、ポリウレタン樹脂の製造方法。
【請求項２】
前記ビス（イソシアナトメチル）シクロヘキサンが、１，４−ビス(イソシアナトメチル)シクロヘキサンであり、
前記１，４−ビス(イソシアナトメチル)シクロヘキサンが、７０モル％以上９９モル％以下の割合でトランス体を含有する
ことを特徴とする、請求項１に記載のポリウレタン樹脂の製造方法。
【請求項３】
１，４−ビス（イソシアナトメチル）シクロヘキサンを含むポリイソシアネート成分と、数平均分子量４００以下の低分子量ポリオール、および、数平均分子量２５００以上４０００以下の高分子量ポリオールを含むポリオール成分との反応生成物であり、
ビスマス触媒含有量が０．１ｐｐｍ以上１０００ｐｐｍ以下であり、
示差走査熱量計により測定した凝集温度が、
以下の計算式で示すハードセグメント相の凝集温度Ｔ１以上、かつ、
以下の計算式で示すハードセグメント相の凝集温度Ｔ２以下
であることを特徴とする、ポリウレタン樹脂。
ハードセグメント相の凝集温度Ｔ１（単位：℃）：１００＋０．７５×ハードセグメント濃度（質量％）
ハードセグメント相の凝集温度Ｔ２（単位：℃）：１６０＋０．７５×ハードセグメント濃度（質量％）
【請求項４】
請求項３に記載のポリウレタン樹脂を含む
ことを特徴とする、成形品。
【発明の詳細な説明】
【技術分野】
【０００１】
本発明は、ポリウレタン樹脂の製造方法、ポリウレタン樹脂および成形品に関する。
【背景技術】
【０００２】
熱可塑性ポリウレタン樹脂（ＴＰＵ）は、一般に、ポリイソシアネート、高分子量ポリオールおよび低分子量ポリオールの反応により得られるゴム弾性体であって、ポリイソシアネートおよび低分子量ポリオールの反応により形成されるハードセグメントと、ポリイソシアネートおよび高分子量ポリオールの反応により形成されるソフトセグメントとを備えている。このような熱可塑性ポリウレタン樹脂を溶融成形することにより、ポリウレタン樹脂からなる成形品を得ることができる。【０００３】
このようなポリウレタン樹脂の製造では、通常、ウレタン化触媒として、スズ触媒が用いられる。しかし、近年、作業環境などの観点から、スズ触媒を低減し、また、スズ触媒の代替として、ビスマス触媒を用いることが検討されている。【０００４】
具体的には、例えば、トランス／シス比が８６／１４の１，４−ビス（イソシアナトメチル）シクロヘキサンと、数平均分子量１８００〜２０００のポリテトラメチレンエーテルグリコールとを反応させてイソシアネート基末端ポリウレタンポレポリマーを合成し、そのイソシアネート基末端ポリウレタンプレポリマーと、１，４−ブタンジオールとを、ネオデカン酸ビスマス（触媒）の存在下において、１５０℃で１時間、１００℃で２３時間反応させ、２３℃で７日間養生させて、ポリウレタンエラストマーを製造することが提案されている。また、そのポリウレタンエラストマーを、溶融成形することにより、成形品を得ることも提案されている（例えば、特許文献１（合成例１、実施例１）参照。）。
【先行技術文献】
【特許文献】
【０００５】
【特許文献１】特開２０１３−２３６５６号公報
【発明の概要】
【発明が解決しようとする課題】
【０００６】
一方、ポリウレタンエラストマーの成形品は、機械物性が要求されるが、ビスマス触媒を用いて得られた成形品は、スズ触媒を用いて得られた成形品に比べて、機械物性が十分ではない場合がある。【０００７】
また、工業生産においては、大型の成形機が用いられる場合があるため、加熱状態における滞留時間が、比較的長くなる場合がある。このような工業生産において、耐熱性が十分でないポリウレタンエラストマーを用いると、得られる成形品の機械物性に劣る場合や、フィッシュアイなどの成形不良を生じる場合がある。そのため、成形品の工業生産においては、成形条件に依存することなく物性を発現できること、すなわち、工業生産における成形安定性が要求されている。【０００８】
そこで、本発明は、ビスマス触媒を用いた場合にも、優れた機械物性を有し、成形安定性にも優れるポリウレタン樹脂を製造できるポリウレタン樹脂の製造方法、および、ポリウレタン樹脂、さらには、そのポリウレタン樹脂から得られる成形品である。
【課題を解決するための手段】
【０００９】
本発明［１］は、ビス（イソシアナトメチル）シクロヘキサンを含むポリイソシアネート成分と、数平均分子量４００以下の低分子量ポリオール、および、平均分子量２５００以上４０００以下の高分子量ポリオールを含むポリオール成分とを、ビスマス触媒の存在下において反応させて一次生成物を得る反応工程と、前記一次生成物を熱処理してポリウレタン樹脂を得る熱処理工程とを備え、前記ポリウレタン樹脂のビスマス触媒含有量が０．１ｐｐｍ以上１０００ｐｐｍ以下であり、前記熱処理工程における熱処理条件が、５０℃以上１００℃以下、３日以上１０日以下である、ポリウレタン樹脂の製造方法を含んでいる。【００１０】
本発明［２］は、前記ビス（イソシアナトメチル）シクロヘキサンが、１，４−ビス(イソシアナトメチル)シクロヘキサンであり、前記１，４−ビス(イソシアナトメチル)シクロヘキサンが、７０モル％以上９９モル％以下の割合でトランス体を含有する、上記［１］に記載のポリウレタン樹脂の製造方法を含んでいる。【００１１】
本発明［３］は、１，４−ビス（イソシアナトメチル）シクロヘキサンを含むポリイソシアネート成分と、数平均分子量４００以下の低分子量ポリオール、および、数平均分子量２５００以上４０００以下の高分子量ポリオールを含むポリオール成分との反応生成物であり、ビスマス触媒含有量が０．１ｐｐｍ以上１０００ｐｐｍ以下であり、示差走査熱量計により測定した凝集温度が、以下の計算式で示すハードセグメント相の凝集温度Ｔ１以上、かつ、以下の計算式で示すハードセグメント相の凝集温度Ｔ２以下である、ポリウレタン樹脂を含んでいる。【００１２】
ハードセグメント相の凝集温度Ｔ１（単位：℃）：１００＋０．７５×ハードセグメント濃度（質量％）
ハードセグメント相の凝集温度Ｔ２（単位：℃）：１６０＋０．７５×ハードセグメント濃度（質量％）
本発明［４］は、上記［３］に記載のポリウレタン樹脂を含む、成形品を含んでいる。
【発明の効果】
【００１３】
本発明のポリウレタン樹脂の製造方法では、ビス（イソシアナトメチル）シクロヘキサンを含むポリイソシアネート成分と、数平均分子量４００以下の低分子量ポリオール、および、数平均分子量２５００以上４０００以下の高分子量ポリオールを含むポリオール成分とを、ビスマス触媒の存在下において反応させ、得られた一次生成物を所定条件で熱処理する。【００１４】
そのため、本発明のポリウレタン樹脂の製造方法により得られる本発明のポリウレタン樹脂、さらに、そのポリウレタン樹脂を含む本発明の成形品は、成形安定性に優れ、かつ、ビスマス触媒が用いられていても、優れた機械物性を有する。
【図面の簡単な説明】
【００１５】
【図１】図１は、各実施例および各比較例のポリウレタン樹脂の凝集温度を示す分布図である。
【発明を実施するための形態】
【００１６】
本発明のポリウレタン樹脂の製造方法では、後述するように、ポリイソシアネート成分と、ポリオール成分とを反応させ、その後、熱処理（加熱養生）することによって、熱可塑性のポリウレタン樹脂を製造する。
【００１７】
換言すれば、ポリウレタン樹脂は、ポリイソシアネート成分と、ポリオール成分との反応生成物である。
【００１８】
ポリイソシアネート成分は、ビス（イソシアナトメチル）シクロヘキサンを、必須成分として含んでいる。
【００１９】
ビス（イソシアナトメチル）シクロヘキサンとしては、１，３−ビス（イソシアナトメチル）シクロヘキサン、１，４−ビス（イソシアナトメチル）シクロヘキサンが挙げられ、好ましくは、対称構造であり、ポリウレタン樹脂の機械物性および成形安定性の向上を図る観点から、１，４−ビス（イソシアナトメチル）シクロヘキサンが挙げられる。
【００２０】
１，４−ビス（イソシアナトメチル）シクロヘキサンには、シス−１，４−ビス（イソシアナトメチル）シクロヘキサン（以下、シス１，４体とする。）、および、トランス−
，４−ビス（イソシアナトメチル）シクロヘキサン（以下、トランス１，４体とする。）の立体異性体があり、本発明では、１，４−ビス（イソシアナトメチル）シクロヘキサンは、トランス１，４体を、例えば、６０モル％以上、好ましくは、７０モル％以上、より好ましくは、８０モル％以上、さらに好ましくは、８５モル％以上、例えば、９９．８モル％以下、好ましくは、９９モル％以下、より好ましくは、９６モル％以下、さらに好ましくは、９０モル％以下の割合で、含有している。換言すると、１，４−ビス（イソシアナトメチル）シクロヘキサンは、トランス１，４体およびシス１，４体の総量が１００モル％であるため、シス１，４体を、例えば、０．２モル％以上、好ましくは、１モル％以上、より好ましくは、４モル％以上、さらに好ましくは、１０モル％以上、例えば、４０モル％以下、好ましくは、３０モル％以下、より好ましくは、２０モル％以下、さらに好ましくは、１５モル％以下の割合で、含有している。
【００２１】
トランス１，４体の含有割合が上記下限以上であれば、成形安定性の向上を図ることができる。また、トランス１，４体の含有割合が上記上限以下であれば、引裂強度、破断強度、破断伸度などの機械物性や、成形安定性の向上を図ることができる。
【００２２】
ビス（イソシアナトメチル）シクロヘキサンは、例えば、市販のビス（アミノメチル）シクロヘキサンや、特開２０１１−６３８２号公報に記載の方法により得られたビス（アミノメチル）シクロヘキサンなどから、例えば、特開平７−３０９８２７号公報や特開２０１４−５５２２９号公報に記載される冷熱２段ホスゲン化法（直接法）や造塩法、あるいは、特開２００４−２４４３４９号公報や特開２００３−２１２８３５号公報に記載されるノンホスゲン法などにより、製造することができる。
【００２３】
また、ビス（イソシアナトメチル）シクロヘキサンは、本発明の優れた効果を阻害しない範囲において、変性体として調製することもできる。
【００２４】
ビス（イソシアナトメチル）シクロヘキサンの変性体としては、例えば、ビス（イソシアナトメチル）シクロヘキサンの多量体（ダイマー（例えば、ウレトジオン変性体など）、トリマー（例えば、イソシアヌレート変性体、イミノオキサジアジンジオン変性体など）など）、ビウレット変性体（例えば、ビス（イソシアナトメチル）シクロヘキサンと水との反応により生成するビウレット変性体など）、アロファネート変性体（例えば、ビス（イソシアナトメチル）シクロヘキサンと１価アルコールまたは２価アルコールとの反応より生成するアロファネート変性体など）、ポリオール変性体（例えば、ビス（イソシアナトメチル）シクロヘキサンと３価アルコールとの反応より生成するポリオール変性体（付加体）など）、オキサジアジントリオン変性体（例えば、ビス（イソシアナトメチル）シクロヘキサンと炭酸ガスとの反応により生成するオキサジアジントリオンなど）、カルボジイミド変性体（例えば、ビス（イソシアナトメチル）シクロヘキサンの脱炭酸縮合反応により生成するカルボジイミド変性体など）などが挙げられる。
【００２５】
また、ポリイソシアネート成分は、本発明の優れた効果を阻害しない範囲で、その他のポリイソシアネート、例えば、脂肪族ポリイソシアネート、芳香族ポリイソシアネート、芳香脂肪族ポリイソシアネートなどを、任意成分として含有することができる。
【００２６】
脂肪族ポリイソシアネートとしては、例えば、エチレンジイソシアネート、トリメチレンジイソシアネート、テトラメチレンジイソシアネート、ペンタメチレンジイソシアネート（ＰＤＩ）、ヘキサメチレンジイソシアネート（ＨＤＩ）、オクタメチレンジイソシアネート、ノナメチレンジイソシアネート、２，２’−ジメチルペンタンジイソシアネート、２，２，４−トリメチルヘキサンジイソシアネート、デカメチレンジイソシアネート、ブテンジイソシアネート、１，３−ブタジエン−１，４−ジイソシアネート、２，４，４−トリメチルヘキサメチレンジイソシアネート、１，６，１１−ウンデカメチレントリイソシアネート、１，３，６−ヘキサメチレントリイソシアネート、１，８−ジイソシアネート−４−イソシアナトメチルオクタン、２，５，７−トリメチル−１，８−ジイソシアネート−５−イソシアナトメチルオクタン、ビス（イソシアナトエチル）カーボネート、ビス（イソシアナトエチル）エーテル、１，４−ブチレングリコールジプロピルエーテル−ω、ω’−ジイソシアネート、リジンイソシアナトメチルエステル、リジントリイソシアネート、２−イソシアナトエチル−２，６−ジイソシアネートヘキサノエート、２−イソシアナトプロピル−２，６−ジイソシアネートヘキサノエート、ビス（４−イソシアネート−ｎ−ブチリデン）ペンタエリスリトール、２，６−ジイソシアネートメチルカプロエートなどが挙げられる。
【００２７】
また、脂肪族ポリイソシアネートには、脂環族ポリイソシアネート（ビス（イソシアナトメチル）シクロヘキサンを除く。）が含まれる。
【００２８】
脂環族ポリイソシアネート（ビス（イソシアナトメチル）シクロヘキサンを除く。）としては、例えば、イソホロンジイソシアネート（ＩＰＤＩ）、トランス，トランス−、トランス，シス−、およびシス，シス−ジシクロヘキシルメタンジイソシアネートおよびこれらの混合物（水添ＭＤＩ）、１，３−または１，４−シクロヘキサンジイソシアネートおよびこれらの混合物、１，３−または１，４−ビス（イソシアナトエチル）シクロヘキサン、メチルシクロヘキサンジイソシアネート、２，２’−ジメチルジシクロヘキシルメタンジイソシアネート、ダイマー酸ジイソシアネート、２，５−ジイソシアナトメチルビシクロ〔２，２，１〕−ヘプタン、その異性体である２，６−ジイソシアナトメチルビシクロ〔２，２，１〕−ヘプタン（ＮＢＤＩ）、２−イソシアナトメチル２−（３−イソシアナトプロピル）−５−イソシアナトメチルビシクロ−〔２，２，１〕−ヘプタン、２−イソシアナトメチル−２−（３−イソシアナトプロピル）−６−イソシアナトメチルビシクロ−〔２，２，１〕−ヘプタン、２−イソシアナトメチル３−（３−イソシアナトプロピル）−５−（２−イソシアナトエチル）−ビシクロ−〔２，２，１〕−ヘプタン、２−イソシアナトメチル３−（３−イソシアナトプロピル）−６−（２−イソシアナトエチル）−ビシクロ−〔２，２，１〕−ヘプタン、２−イソシアナトメチル２−（３−イソシアナトプロピル）−５−（２−イソシアナトエチル）−ビシクロ−〔２，２，１〕−ヘプタン、２−イソシアナトメチル２−（３−イソシアナトプロピル）−６−（２−イソシアナトエチル）−ビシクロ−〔２，２，１〕−ヘプタンなどが挙げられる。
【００２９】
芳香族ポリイソシアネートとしては、例えば、２，４−トリレンジイソシアネートおよび２，６−トリレンジイソシアネート、ならびに、これらトリレンジイソシアネートの異性体混合物（ＴＤＩ）、４，４’−ジフェニルメタンジイソシアネート、２，４’−ジフェニルメタンジイソシアネートおよび２，２’−ジフェニルメタンジイソシアネート、ならびに、これらジフェニルメタンジイソシアネートの任意の異性体混合物（ＭＤＩ）、トルイジンジイソシアネート（ＴＯＤＩ）、パラフェニレンジイソシアネート、ナフタレンジイソシアネート（ＮＤＩ）などが挙げられる。
【００３０】
芳香脂肪族ポリイソシアネートとしては、例えば、１，３−または１，４−キシリレンジイソシアネートもしくはその混合物（ＸＤＩ）、１，３−または１，４−テトラメチルキシリレンジイソシアネートもしくはその混合物（ＴＭＸＤＩ）などが挙げられる。
【００３１】
これらその他のポリイソシアネートは、単独使用または２種類以上併用することができる。
【００３２】
また、その他のポリイソシアネートは、本発明の優れた効果を阻害しない範囲において、変性体として調製することもできる。
【００３３】
その他のポリイソシアネートの変性体としては、例えば、その他のポリイソシアネートの多量体（ダイマー、トリマーなど）、ビウレット変性体、アロファネート変性体、ポリオール変性体、オキサジアジントリオン変性体、カルボジイミド変性体などが挙げられる。
【００３４】
その他のポリイソシアネートを含有する場合の含有割合は、ポリイソシアネート成分の総量に対して、例えば、５０質量％以下、好ましくは、３０質量％以下、より好ましくは、２０質量％以下である。
【００３５】
また、ポリイソシアネート成分は、本発明の優れた効果を阻害しない範囲でモノイソシアネートを、任意成分として含有することができる。
【００３６】
モノイソシアネートとしては、例えば、メチルイソシアネート、エチルイソシアネート、ｎ−ヘキシルイソシアネート、シクロヘキシルイソシアネート、２−エチルヘキシルイソシアネート、フェニルイソシアネート、ベンジルイソシアネートなどが挙げられる。
【００３７】
モノイソシアネートを含有する場合の含有割合は、ポリイソシアネート成分の総量に対して、例えば、２０質量％以下、好ましくは、１０質量％以下である。
【００３８】
ポリイソシアネート成分として、好ましくは、ビス（イソシアナトメチル）シクロヘキサンを単独で用いる。すなわち、ポリイソシアネート成分は、好ましくは、ビス（イソシアナトメチル）シクロヘキサンからなり、より好ましくは、１，４−ビス（イソシアナトメチル）シクロヘキサンからなる。
【００３９】
本発明において、ポリオール成分は、分子中に水酸基を２つ以上含有し、分子量５０以上５０００以下の化合物が挙げられる。
【００４０】
ポリオール成分は、分子量４００以下の低分子量ポリオールと、分子量２５００以上４０００以下の高分子量ポリオールとを含んでおり、好ましくは、分子量４００以下の低分子量ポリオールと、分子量２５００以上４０００以下の高分子量ポリオールとからなる。
【００４１】
なお、ポリオール成分に高分子量化合物が含まれる場合には、その高分子量化合物の分子量として、数平均分子量が採用される。また、このような場合において、数平均分子量は、ＧＰＣ法による測定や、高分子量化合物を構成する各成分の水酸基価および処方により決定することができる（以下同様）。
【００４２】
低分子量ポリオールとしては、例えば、分子中に水酸基を２つ以上有し、分子量５０以上４００以下の化合物（単量体）が挙げられる。具体的には、例えば、エチレングリコール、１，３−プロピレングリコール、１，２−プロピレングリコール、１，４−ブチレングリコール（１，４−ブタンジオール、１，４−ＢＤ）、１，３−ブチレングリコール、１，２−ブチレングリコールなどのＣ２〜Ｃ４アルカンジオール、例えば、１，５−ペンタンジオール、１，６−ヘキサンジオール、ネオペンチルグリコール、３−メチル−１，５−ペンタンジオール、２，２，２−トリメチルペンタンジオール、３，３−ジメチロールヘプタン、その他、Ｃ７〜Ｃ１１アルカンジオール、シクロヘキサンジメタノール（１，３−または１，４−シクロヘキサンジメタノールおよびそれらの混合物）、シクロヘキサンジオール（１，３−または１，４−シクロヘキサンジオールおよびそれらの混合物）、１，４−ジヒドロキシ−２−ブテン、２，６−ジメチル−１−オクテン−３，８−ジオール、ジエチレングリコール、トリエチレングリコール、ジプロピレングリコール、１，２−ベンゼンジオール（別名カテコール）、１，３−ベンゼンジオール、１，４−ベンゼンジオール、ビスフェノールＡおよびその水添物などの２価アルコール、例えば、グリセリン、トリメチロールプロパン、トリイソプロパノールアミンなどの３価アルコール、例えば、テトラメチロールメタン（ペンタエリスリトール）、ジグリセリンなどの４価アルコールなどの多価アルコールなどが挙げられる。
【００４３】
これら低分子量ポリオールは、単独使用または２種類以上併用することができる。
【００４４】
低分子量ポリオールとして、好ましくは、２価アルコール、より好ましくは、Ｃ２〜Ｃ４アルカンジオール、さらに好ましくは、１，４−ブタンジオールが挙げられる。
【００４５】
低分子量ポリオールが上記のものであれば、破断強度などの機械物性に優れた成形品（後述）を得ることができる。
【００４６】
低分子量ポリオールの数平均分子量は、例えば、５０以上、好ましくは、７０以上であり、４００以下、好ましくは、３００以下である。
【００４７】
低分子量ポリオールの分子量が上記範囲であれば、機械物性に優れた成形品（後述）を得ることができる。
【００４８】
高分子量ポリオールとしては、例えば、数平均分子量が２５００以上４０００以下であり分子中に水酸基を２つ以上有する高分子量化合物（好ましくは、重合体）が挙げられる。
【００４９】
高分子量ポリオールとして、具体的には、ポリエーテルポリオール、ポリエステルポリオール、ポリカーボネートポリオール、植物油ポリオール、ポリオレフィンポリオール、アクリルポリオールなどが挙げられる。
【００５０】
ポリエーテルポリオールとしては、例えば、ポリオキシアルキレンポリオール、ポリテトラメチレンエーテルポリオールなどが挙げられる。
【００５１】
ポリオキシアルキレンポリオールは、例えば、上記した低分子量ポリオールや、公知の低分子量ポリアミンなどを開始剤とする、アルキレンオキサイドの付加重合物である。
【００５２】
アルキレンオキサイドとしては、例えば、プロピレンオキサイド、エチレンオキサイド、ブチレンオキサイドなどが挙げられる。また、これらアルキレンオキサイドは、単独使用または２種類以上併用することができる。また、これらのうち、好ましくは、プロピレンオキサイド、エチレンオキサイドが挙げられる。また、ポリオキシアルキレンポリオールとして、例えば、ポリエチレングリコール、ポリプロピレングリコール、プロピレンオキサイドとエチレンオキサイドとのランダムおよび／またはブロック共重合体などが含まれる。
【００５３】
ポリテトラメチレンエーテルポリオールとしては、例えば、テトラヒドロフランのカチオン重合により得られる開環重合物（ポリテトラメチレンエーテルグリコール）や、テトラヒドロフランなどの重合単位に、アルキル置換テトラヒドロフランや、上記した２価アルコールを共重合した非晶性（非結晶性）ポリテトラメチレンエーテルグリコールなどが挙げられる。
【００５４】
なお、非晶性（非結晶性）とは、常温（２５℃）において液状であることを示す（以下同様）。
【００５５】
ポリエステルポリオールとしては、例えば、上記した低分子量ポリオールと多塩基酸とを、公知の条件下、反応させて得られる重縮合物が挙げられる。
【００５６】
多塩基酸としては、例えば、シュウ酸、マロン酸、コハク酸、メチルコハク酸、グルタール酸、アジピン酸、１，１−ジメチル−１，３−ジカルボキシプロパン、３−メチル−３−エチルグルタール酸、アゼライン酸、セバシン酸、その他の飽和脂肪族ジカルボン酸（Ｃ１１〜１３）、例えば、マレイン酸、フマル酸、イタコン酸、その他の不飽和脂肪族ジカルボン酸、例えば、オルソフタル酸、イソフタル酸、テレフタル酸、トルエンジカルボン酸、ナフタレンジカルボン酸、その他の芳香族ジカルボン酸、例えば、ヘキサヒドロフタル酸、その他の脂環族ジカルボン酸、例えば、ダイマー酸、水添ダイマー酸、ヘット酸などのその他のカルボン酸、および、それらカルボン酸から誘導される酸無水物、例えば、無水シュウ酸、無水コハク酸、無水マレイン酸、無水フタル酸、無水２−アルキル（Ｃ１２〜Ｃ１８）コハク酸、無水テトラヒドロフタル酸、無水トリメリット酸、さらには、これらのカルボン酸などから誘導される酸ハライド、例えば、シュウ酸ジクロライド、アジピン酸ジクロライド、セバシン酸ジクロライドなどが挙げられる。
【００５７】
また、ポリエステルポリオールとして、例えば、植物由来のポリエステルポリオール、具体的には、上記した低分子量ポリオールを開始剤として、ヒドロキシル基含有植物油脂肪酸（例えば、リシノレイン酸を含有するひまし油脂肪酸、１２−ヒドロキシステアリン酸を含有する水添ひまし油脂肪酸など）などのヒドロキシカルボン酸を、公知の条件下、縮合反応させて得られる植物油系ポリエステルポリオールなどが挙げられる。
【００５８】
また、ポリエステルポリオールとして、例えば、上記した低分子量ポリオール（好ましくは、２価アルコール）を開始剤として、例えば、ε−カプロラクトン、γ−バレロラクトンなどのラクトン類や、例えば、Ｌ−ラクチド、Ｄ−ラクチドなどのラクチド類などを開環重合して得られる、ポリカプロラクトンポリオール、ポリバレロラクトンポリオール、さらには、それらに上記２価アルコールを共重合したものなどのラクトンベースポリエステルポリオールなどが挙げられる。
【００５９】
ポリカーボネートポリオールとしては、例えば、上記した低分子量ポリオール（好ましくは、上記２価アルコール）を開始剤とするエチレンカーボネートの開環重合物や、例えば、１，４−ブタンジオール、１，５−ペンタンジオール、３−メチル−１，５−ペンタンジオールや１，６−ヘキサンジオールなどの２価アルコールと、開環重合物とを共重合した非晶性ポリカーボネートポリオールなどが挙げられる。
【００６０】
植物油ポリオールとしては、例えば、ひまし油、やし油などのヒドロキシル基含有植物油などが挙げられる。例えば、ひまし油ポリオール、または、ひまし油脂肪酸とポリプロピレンポリオールとの反応により得られるエステル変性ひまし油ポリオールなどが挙げられる。
【００６１】
ポリオレフィンポリオールとしては、例えば、ポリブタジエンポリオール、部分ケン価エチレン−酢酸ビニル共重合体などが挙げられる。
【００６２】
アクリルポリオールとしては、例えば、ヒドロキシル基含有アクリレートと、ヒドロキシル基含有アクリレートと共重合可能な共重合性ビニルモノマーとを、共重合させることによって得られる共重合体が挙げられる。
【００６３】
ヒドロキシル基含有アクリレートとしては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレートなどが挙げられる。好ましくは、２−ヒドロキシエチル（メタ）アクリレートなどが挙げられる。
【００６４】
共重合性ビニルモノマーとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、イソノニル（メタ）アクリレート、２−エチルヘキシル（メタ）アクリレート、シクロヘキシルアクリレートなどのアルキル（メタ）アクリレート（炭素数１〜１２）、例えば、スチレン、ビニルトルエン、α−メチルスチレンなどの芳香族ビニル、例えば、（メタ）アクリロニトリルなどのシアン化ビニル、例えば、（メタ）アクリル酸、フマル酸、マレイン酸、イタコン酸などのカルボキシル基を含むビニルモノマー、または、そのアルキルエステル、例えば、エチレングリコールジ（メタ）アクリレート、ブチレングリコールジ（メタ）アクリレート、ヘキサンジオールジ（メタ）アクリレート、オリゴエチレングリコールジ（メタ）アクリレートなどのアルカンポリオールポリ（メタ）アクリレート、例えば、３−（２−イソシアネート−２−プロピル）−α−メチルスチレンなどのイソシアネート基を含むビニルモノマーなどが挙げられる。
【００６５】
そして、アクリルポリオールは、これらヒドロキシル基含有アクリレート、および、共重合性ビニルモノマーを、適当な溶剤および重合開始剤の存在下において共重合させることにより得ることができる。
【００６６】
また、アクリルポリオールには、例えば、シリコーンポリオールやフッ素ポリオールが含まれる。
【００６７】
シリコーンポリオールとしては、例えば、上記したアクリルポリオールの共重合において、共重合性ビニルモノマーとして、例えば、γ−メタクリロキシプロピルトリメトキシシランなどのビニル基を含むシリコーン化合物が配合されたアクリルポリオールが挙げられる。
【００６８】
フッ素ポリオールとしては、例えば、上記したアクリルポリオールの共重合において、共重合性ビニルモノマーとして、例えば、テトラフルオロエチレン、クロロトリフルオロエチレンなどのビニル基を含むフッ素化合物が配合されたアクリルポリオールが挙げられる。
【００６９】
これら高分子量ポリオールは、単独使用または２種類以上併用することができる。
【００７０】
高分子量ポリオールとして、好ましくは、ポリエーテルポリオール、ポリエステルポリオールが挙げられ、より好ましくは、ポリエチレングリコール、ポリテトラメチレンエーテルグリコール、ポリカプロラクトンポリオールが挙げられる。
【００７１】
高分子量ポリオールが上記のものであれば、破断強度や、引裂強度などの機械物性に優れた成形品（後述）を得ることができる。
【００７２】
高分子量ポリオールの数平均分子量は、上記した通り、２５００以上であり、好ましくは、２７００以上、より好ましくは、２８００以上、さらに好ましくは、２９００以上であり、上記した通り、４０００以下であり、好ましくは、３５００以下、より好ましくは、３２００以下である。
【００７３】
高分子量ポリオールの分子量が上記下限未満である場合、破断伸度、圧縮永久歪、残留歪などの機械物性に劣り、また、成形条件により物性が変化しやすく、さらに、フィッシュアイなどの成形不良を生じやすいという不具合がある。
【００７４】
また、高分子量ポリオールの分子量が上記上限を超過する場合、引裂強度や破断強度などの機械物性に劣り、また、成形条件により物性が変化しやすく、さらに、フィッシュアイなどの成形不良を生じやすいという不具合がある。
【００７５】
一方、高分子量ポリオールの分子量が上記範囲内であれば、良好な機械物性を発現させることができる。
【００７６】
ポリオール成分において、低分子量ポリオールおよび高分子量ポリオールの含有割合は、それらの総量に対して、高分子量ポリオールが、例えば、５モル％以上、好ましくは、７モル％以上、より好ましくは、１０モル％以上、さらに好ましくは、１５モル％以上であり、例えば、７５モル％以下、好ましくは、６５モル％以下、より好ましくは、５０モル％以下である。また、低分子量ポリオールが、例えば、２５モル％以上、好ましくは、３５モル％以上、より好ましくは、５０モル％以上であり、例えば、９５モル％以下、好ましくは、９３モル％以下、より好ましくは、９０モル％以下、さらに好ましくは、８５モル％以下である。
【００７７】
低分子量ポリオールおよび高分子量ポリオールの含有割合が上記範囲内であれば、得られる成形品（後述）の機械物性を向上することができる。
【００７８】
また、本発明のポリウレタン樹脂は、ビスマス触媒を含有している。
【００７９】
ビスマス触媒は、後述するポリウレタン樹脂の製造方法において、ウレタン化触媒としてビスマス触媒（後述）を用いることによって、ポリウレタン樹脂に含有される。つまり、本発明のポリウレタン樹脂は、詳しくは後述するが、ビスマス触媒を用いて製造される。
【００８０】
ビスマス触媒含有量は、ポリウレタン樹脂に対して、０．１ｐｐｍ以上、好ましくは、０．２ｐｐｍ以上、より好ましくは、０．５ｐｐｍ以上、さらに好ましくは、１ｐｐｍ以上であり、１０００ｐｐｍ以下、好ましくは、８００ｐｐｍ以下、より好ましくは、５００ｐｐｍ以下、さらに好ましくは、１００ｐｐｍ以下である。
【００８１】
ビスマス触媒含有量が上記下限未満である場合、破断強度や破断伸度などの機械物性に劣り、また、フィッシュアイなどの成形不良を生じやすく、成形安定性に劣るという不具合がある。
【００８２】
また、ビスマス触媒含有量が上記上限を超過する場合、破断伸度や圧縮永久歪などの機械物性に劣り、また、成形条件により物性が変化しやすく、さらに、フィッシュアイなどの成形不良を生じやすく、成形安定性に劣るという不具合がある。加えて、ビスマス触媒含有量が上記上限を超過する場合、耐久性（耐変色性）にも劣るという不具合がある。
【００８３】
一方、ビスマス触媒含有量が上記範囲であれば、機械物性および成形安定性に優れ、さらに、耐変色性にも優れた成形品（後述）を得ることができる。
【００８４】
また、本発明のポリウレタン樹脂は、好ましくは、ビスマス触媒以外の公知のウレタン化触媒を含有しておらず、より好ましくは、スズ触媒を含有していない。
【００８５】
スズ触媒は、後述するポリウレタン樹脂の製造方法において、ウレタン化触媒として公知のスズ触媒を用いることによって、ポリウレタン樹脂に含有される。そのため、本発明のポリウレタン樹脂は、詳しくは後述するが、スズ触媒を用いることなく製造される。これにより、作業環境の向上を図ることができる。
【００８６】
スズ触媒含有量は、ポリウレタン樹脂に対して、例えば、０．１ｐｐｍ以下、好ましくは、０．０１ｐｐｍ以下、より好ましくは、０．００１ｐｐｍ以下、さらに好ましくは、０ｐｐｍである。
【００８７】
スズ触媒が用いられる場合（ポリウレタン樹脂にスズが比較的多く含有される場合）には、その触媒活性が高いため、成形品（後述）の成形温度や成形時間などに応じて物性が著しく異なる場合や、成形不良（フィッシュアイなど）を惹起するなど、成形安定性に劣るという不具合がある。
【００８８】
一方、スズ触媒含有量が上記範囲であれば、換言すれば、スズ触媒が用いられていなければ、成形安定性の向上を図ることができる。
【００８９】
なお、ビスマス触媒含有量およびスズ触媒含有量は、後述する実施例に準拠して、仕込みの処方から求めることができる。
【００９０】
そして、このようなポリウレタン樹脂は、以下に示すように、反応工程および熱処理工程を備えるポリウレタン樹脂の製造方法によって、得られる。
【００９１】
反応工程は、上記のポリイソシアネート成分と、上記のポリオール成分とを、ビスマス触媒の存在下で反応させて一次生成物（熱処理前の反応生成物）を得る工程である。
【００９２】
上記各成分（ポリイソシアネート成分、ポリオール成分）を反応させるには、例えば、ワンショット法やプレポリマー法などの公知の方法が採用される。好ましくは、プレポリマー法が採用される。
【００９３】
プレポリマー法により上記各成分を反応させれば、優れた機械物性を有する成形品（後述）を得ることができる。
【００９４】
具体的には、プレポリマー法では、まず、ポリイソシアネート成分と高分子量ポリオールとを反応させて、イソシアネート基末端ポリウレタンプレポリマーを合成する（プレポリマー合成工程）。
【００９５】
プレポリマー合成工程では、ポリイソシアネート成分と、高分子量ポリオールとを、例えば、バルク重合や溶液重合などの重合方法により反応させる。
【００９６】
バルク重合では、例えば、窒素気流下において、ポリイソシアネート成分および高分子量ポリオールを、反応温度が、例えば、５０℃以上、例えば、２５０℃以下、好ましくは、２００℃以下で、例えば、０．５時間以上、例えば、１５時間以下反応させる。
【００９７】
溶液重合では、有機溶剤に、ポリイソシアネート成分および高分子量ポリオールを加えて、反応温度が、例えば、５０℃以上、例えば、１２０℃以下、好ましくは、１００℃以下で、例えば、０．５時間以上、例えば、１５時間以下反応させる。
【００９８】
有機溶剤としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、ｎ−ヘキサン、ｎ−ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、Ｎ−メチルピロリドン、ジメチルホルムアミド、Ｎ，Ｎ’−ジメチルアセトアミド、ジメチルスルホキシド、ヘキサメチルホスホニルアミドなどの極性非プロトン類などが挙げられる。
【００９９】
また、上記重合反応では、ビスマス触媒が添加される。ビスマス触媒は、ウレタン化反応を促進する触媒（ウレタン化触媒）であって、例えば、オクチル酸ビスマス、ネオデカン酸ビスマス、ステアリン酸ビスマス、オレイン酸ビスマスなどのカルボン酸ビスマス塩などが挙げられる。
【０１００】
これらビスマス触媒は、単独使用または２種類以上併用することができる。
【０１０１】
ビスマス触媒として、好ましくは、カルボン酸ビスマス塩、より好ましくは、オクチル酸ビスマスが挙げられる。
【０１０２】
ビスマス触媒の添加割合は、ポリウレタン樹脂におけるビスマス触媒含有量が上記範囲となるように、適宜設定される。具体的には、ポリイソシアネート成分および高分子量ポリオールの総量１００００質量部に対して、例えば、０．００１質量部以上、好ましくは、０．０１質量部以上であり、例えば、１質量部以下、好ましくは、０．５質量部以下である。
【０１０３】
また、上記重合反応においては、未反応のポリイソシアネート成分や、有機溶剤を用いた場合には有機溶剤を、例えば、蒸留や抽出などの公知の除去手段により除去することができる。
【０１０４】
プレポリマー合成工程において、各成分の配合割合は、高分子量ポリオール中の水酸基に対する、ポリイソシアネート成分中のイソシアネート基の当量比（イソシアネート基／水酸基）として、例えば、２．０以上、好ましくは、２．５以上であり、例えば、２０以下、好ましくは、１５以下、より好ましくは、１０以下、さらに好ましくは、８以下である。
【０１０５】
より具体的には、プレポリマー合成工程における各成分の配合割合は、高分子量ポリオール１００質量部に対して、ポリイソシアネート成分が、例えば、５質量部以上、好ましくは、１０質量部以上、より好ましくは、１５質量部以上であり、例えば、１００質量部以下、好ましくは、７０質量部以下、より好ましくは、５０質量部以下、さらに好ましくは、３０質量部以下である。
【０１０６】
そして、この方法では、イソシアネート基含有率が、例えば、１．０質量％以上、好ましくは、３．０質量％以上、より好ましくは、４．０質量％以上、例えば、３０．０質量％以下、好ましくは、１９．０質量％以下、より好ましくは、１６．０質量％以下、さらに好ましくは、１２．０質量％以下、さらに好ましくは、１０．０質量％以下、特に好ましくは、５．０質量％以下に達するまで上記成分を反応させる。これにより、イソシアネート基末端ポリウレタンプレポリマーを得ることができる。
【０１０７】
なお、イソシアネート基含有量（イソシアネート基含有率）は、ジ−ｎ−ブチルアミンによる滴定法や、ＦＴ−ＩＲ分析などの公知の方法によって求めることができる。
【０１０８】
次いで、この方法では、上記により得られたイソシアネート基末端ポリウレタンプレポリマーと、低分子量ポリオールとを反応させて、ポリイソシアネート成分と、ポリオール成分との一次生成物を得る（鎖伸長工程）。
【０１０９】
すなわち、この方法において、低分子量ポリオールは、鎖伸長剤である。
【０１１０】
そして、鎖伸長工程では、イソシアネート基末端ポリウレタンプレポリマーと、低分子量ポリオールとを、例えば、上記したバルク重合や上記した溶液重合などの重合方法により反応させる。
【０１１１】
反応温度は、例えば、室温以上、好ましくは、５０℃以上、例えば、２００℃以下、好ましくは、１５０℃以下であり、反応時間が、例えば、５分以上、好ましくは、１時間以上、例えば、７２時間以下、好ましくは、４８時間以下である。
【０１１２】
また、各成分の配合割合は、低分子量ポリオール中の水酸基に対する、イソシアネート基末端ポリウレタンプレポリマー中のイソシアネート基の当量比（イソシアネート基／水酸基）として、例えば、０．７５以上、好ましくは、０．９以上、例えば、１．３以下、好ましくは、１．１以下である。
【０１１３】
より具体的には、鎖伸長工程における各成分の配合割合は、イソシアネート基末端ポリウレタンプレポリマー１００質量部に対して、低分子量ポリオールが、例えば、１．０質量部以上、好ましくは、２．０質量部以上、より好ましくは、３．０質量部以上であり、例えば、３０質量部以下、好ましくは、２０質量部以下、より好ましくは、１５質量部以下、さらに好ましくは、１０質量部以下、特に好ましくは、６．０質量部以下である。
【０１１４】
また、鎖伸長工程において、得られるポリウレタン樹脂のハードセグメント濃度（後述）を調整するために、低分子量ポリオールの他に、高分子量ポリオールを配合することもできる。
【０１１５】
鎖伸長工程において、高分子量ポリオールを配合する場合における、高分子量ポリオールの配合割合は、イソシアネート基末端ポリウレタンプレポリマー１００質量部に対して、高分子量ポリオールが、例えば、５質量部以上、好ましくは、１０質量部以上、より好ましくは、５０質量部以上であり、例えば、１２０質量部以下、好ましくは、１００質量部以下であり、また、低分子量ポリオール１質量部に対して、例えば、１０質量部以上、好ましくは、２０質量部以上であり、例えば、１００質量部以下、好ましくは、５０質量部以下、より好ましくは、３０質量部以下である。
【０１１６】
さらに、この反応においては、必要に応じて、上記したビスマス触媒を添加することができる。ビスマス触媒は、イソシアネート基末端ポリウレタンプレポリマーおよび／または低分子量ポリオールに配合することができ、また、それらの混合時に別途配合することもできる。
【０１１７】
また、上記の一次生成物を得る方法として、ワンショット法を採用する場合には、ポリイソシアネート成分と、ポリオール成分（高分子量ポリオールおよび低分子量ポリオールを含む）とを、ポリオール成分中の水酸基に対する、ポリイソシアネート成分中のイソシアネート基の当量比（イソシアネート基／水酸基）が、例えば、０．９以上、好ましくは、０．９５以上、より好ましくは、０．９８以上、例えば、１．２以下、好ましくは、１．１以下、より好ましくは、１．０８以下となる割合で、同時に配合して撹拌混合する。
【０１１８】
また、この撹拌混合は、例えば、不活性ガス（例えば、窒素）雰囲気下、反応温度が、例えば、４０℃以上、好ましくは、１００℃以上、例えば、２８０℃以下、好ましくは、２６０℃以下で、反応時間が、例えば、３０秒以上１時間以下で実施する。
【０１１９】
撹拌混合の方法としては、特に制限されないが、例えば、ディスパー、ディゾルバー、タービン翼を備えた混合槽、循環式の低圧または高圧衝突混合装置、高速撹拌ミキサー、スタティックミキサー、ニーダー、単軸または二軸回転式の押出機、ベルトコンベアー式など、公知の混合装置を用いて撹拌混合する方法が挙げられる。
【０１２０】
また、撹拌混合時には、必要により、上記したビスマス触媒や有機溶剤を、適宜の割合で添加することができる。
【０１２１】
熱処理工程は、上記の一次生成物を熱処理して二次生成物（熱処理後の反応生成物、すなわち、反応生成物であるポリウレタン樹脂）を得る工程である。
【０１２２】
熱処理工程では、上記の反応工程で得られた一次生成物を、所定の熱処理温度で、所定の熱処理期間静置することにより熱処理した後、必要により乾燥させる。
【０１２３】
熱処理温度としては、５０℃以上、好ましくは、６０℃以上、より好ましくは、７０℃以上であり、１００℃以下、好ましくは、９０℃以下である。
【０１２４】
熱処理温度が上記下限未満である場合、引裂強度、破断強度、破断伸度などの機械物性に劣り、また、成形条件により物性が変化しやすく、さらに、フィッシュアイなどの成形不良を生じやすいという不具合がある。また、熱処理温度が上記上限を超過する場合にも、引裂強度、破断強度、破断伸度などの機械物性に劣り、また、成形条件により物性が変化しやすく、さらに、フィッシュアイなどの成形不良を生じやすいという不具合がある。加えて、熱処理温度が上記上限を超過する場合、耐久性（耐変色性）にも劣るという不具合がある。
【０１２５】
一方、熱処理温度が上記範囲であれば、機械物性および成形安定性に優れ、さらに、耐変色性にも優れた成形品（後述）を得ることができる。
【０１２６】
熱処理期間としては、３日以上、好ましくは、４日以上、より好ましくは、５日以上、さらに好ましくは、６日以上であり、１０日以下、好ましくは、９日以下、より好ましくは、８日以下である。
【０１２７】
熱処理期間が上記下限未満である場合、引裂強度、破断強度、破断伸度などの機械物性に劣り、また、成形条件により物性が変化しやすく、さらに、フィッシュアイなどの成形不良を生じやすいという不具合がある。また、熱処理期間が上記上限を超過する場合にも、引裂強度、破断強度、破断伸度などの機械物性に劣り、また、成形条件により物性が変化しやすく、さらに、フィッシュアイなどの成形不良を生じやすいという不具合がある。加えて、熱処理期間が上記上限を超過する場合、耐久性（耐変色性）にも劣るという不具合がある。
【０１２８】
一方、熱処理期間が上記範囲であれば、機械物性および成形安定性に優れ、さらに、耐変色性にも優れた成形品（後述）を得ることができる。
【０１２９】
これにより、ポリウレタン樹脂を得ることができる。
【０１３０】
なお、ポリウレタン樹脂には、必要に応じて、公知の添加剤、例えば、酸化防止剤、耐熱安定剤、紫外線吸収剤、耐光安定剤、さらには、可塑剤、ブロッキング防止剤、離型剤、顔料、染料、滑剤（脂肪酸アマイド系滑剤など）、フィラー、加水分解防止剤、防錆剤、充填剤、ブルーイング剤などを添加することができる。これら添加剤は、各成分の混合時、合成時または合成後に添加することができる。
【０１３１】
耐熱安定剤としては、特に制限されず、公知の耐熱安定剤（例えば、ＢＡＳＦジャパン製カタログに記載）が挙げられ、より具体的には、例えば、リン系加工熱安定剤、ラクトン系加工熱安定剤、イオウ系加工熱安定剤などが挙げられる。
【０１３２】
紫外線吸収剤としては、特に制限されず、公知の紫外線吸収剤（例えば、ＢＡＳＦジャパン製カタログに記載）が挙げられ、より具体的には、例えば、ベンゾトリアゾール系紫外線吸収剤、トリアジン系紫外線吸収剤、ベンゾフェノン系紫外線吸収剤などが挙げられる。
【０１３３】
耐光安定剤としては、特に制限されず、公知の耐光安定剤（例えば、ＡＤＥＫＡ製カタログに記載）が挙げられ、より具体的には、例えば、ベンゾエート系光安定剤、ヒンダードアミン系光安定剤などが挙げられる。
【０１３４】
これら添加剤は、それぞれポリウレタン樹脂に対して、例えば、０．０１質量％以上、好ましくは、０．１質量％以上、例えば、３．０質量％以下、好ましくは、２．０質量％以下となる割合で、添加される。
【０１３５】
そして、このようなポリウレタン樹脂の製造方法では、ビス（イソシアナトメチル）シクロヘキサンを含むポリイソシアネート成分と、数平均分子量４００以下の低分子量ポリオール、および、数平均分子量２５００以上４０００以下の高分子量ポリオールを含むポリオール成分とを、ビスマス触媒の存在下において反応させ、得られた一次生成物を所定条件で熱処理する。
【０１３６】
そのため、このような製造方法により得られるポリウレタン樹脂は、成形安定性に優れ、かつ、ビスマス触媒が用いられていても、優れた機械物性を有する。
【０１３７】
具体的には、上記のポリウレタン樹脂は、ポリイソシアネート成分および低分子量ポリオールの反応により形成されるハードセグメントと、ポリイソシアネート成分および高分子量ポリオールの反応により形成されるソフトセグメントとを備えている。
【０１３８】
ポリウレタン樹脂のハードセグメント濃度は、例えば、３質量％以上、好ましくは、５質量％以上、より好ましくは、８質量％以上であり、例えば、５５質量％以下、好ましくは、５０質量％以下、より好ましくは、４５質量％以下、さらに好ましくは、３５質量％以下、特に好ましくは、２０質量％以下である。
【０１３９】
ポリウレタン樹脂のハードセグメント濃度が上記範囲内であれば、得られる成形品（後述）の機械物性を向上させることができる。
【０１４０】
なお、ポリウレタン樹脂のハードセグメント（ポリイソシアネート成分と低分子量ポリオールとの反応により形成されるハードセグメント）濃度は、例えば、各成分の配合割合（仕込）から算出することができる（後述する実施例を参照。）。
【０１４１】
また、ポリイソシアネート成分が１，４−ビス（イソシアナトメチル）シクロヘキサンを含む場合、ポリウレタン樹脂の凝集温度は、ポリウレタン樹脂中のハードセグメント相の凝集温度に相当し、以下の計算式で示すハードセグメント相の凝集温度Ｔ１以上、かつ、以下の計算式で示すハードセグメント相の凝集温度Ｔ２以下である。
ハードセグメント相の凝集温度Ｔ１（単位：℃）：１００＋０．７５×ハードセグメント濃度（質量％）
ハードセグメント相の凝集温度Ｔ２（単位：℃）：１６０＋０．７５×ハードセグメント濃度（質量％）
また、好ましくは、ポリウレタン樹脂の凝集温度は、以下の計算式で示すハードセグメント相の凝集温度Ｔ３以上、かつ、以下の計算式で示すハードセグメント相の凝集温度Ｔ４以下である。
ハードセグメント相の凝集温度Ｔ３（単位：℃）：１１２＋０．７５×ハードセグメント濃度（質量％）
ハードセグメント相の凝集温度Ｔ４（単位：℃）：１４５＋０．７５×ハードセグメント濃度（質量％）
凝集温度が上記範囲であるポリウレタン樹脂は、機械物性に優れる。
【０１４２】
なお、上記の計算式は、理論式ではなく、各種機械物性に優れたポリウレタン樹脂の凝集温度を測定して求めた経験式（実験式）である。
【０１４３】
このような凝集温度を有するポリウレタン樹脂は、例えば、ウレタン化触媒として公知のスズ触媒を用いることにより、容易に製造される。
【０１４４】
しかし、スズ触媒を用いると、作業性や成形安定性に劣る場合がある。そのため、スズ触媒の代替としてビスマス触媒を用いることが検討される。しかし、スズ触媒の代替としてビスマス触媒を用いるのみでは、得られるポリウレタン樹脂の凝集温度が、上記凝集温度Ｔ１未満になる場合や、上記凝集温度Ｔ２を超過する場合がある。このようなポリウレタン樹脂は、機械物性に劣る。
【０１４５】
そこで、上記のポリウレタン樹脂の製造方法では、ウレタン化反応により得られた一次生成物を、所定条件で熱処理（加熱養生）している。
【０１４６】
これにより、スズ触媒の代替としてビスマス触媒を用いた場合にも、ポリウレタン樹脂の凝集温度を上記の範囲に調整することができ、機械物性に優れたポリウレタン樹脂を得ることができる。
【０１４７】
具体的には、ポリウレタン樹脂の凝集温度は、例えば、７５℃以上、好ましくは、９０℃以上、より好ましくは、１００℃以上、さらに好ましくは、１１０℃以上、特に好ましくは、１３０℃以上であり、例えば、２００℃以下、好ましくは、１８０℃以下、より好ましくは、１７０℃以下、さらに好ましくは、１５０℃以下、特に好ましくは、１４０℃以下である。
【０１４８】
ポリウレタン樹脂の凝集温度が上記下限以上であれば、得られる成形品（後述）の破断強度や引裂強度を向上させることができ、また、ポリウレタン樹脂の凝集温度が上記上限以下であれば、得られる成形品（後述）の反発弾性の向上や圧縮永久歪の抑制を図ることができる。
【０１４９】
なお、ポリウレタン樹脂の凝集温度は、実施例の条件に準拠した示差走査熱量測定（ＤＳＣ測定）により測定することができる。
【０１５０】
そして、本発明は、上記した本発明のポリウレタン樹脂を含む成形品を含んでいる。成形品は、ポリウレタン樹脂から成形される。
【０１５１】
成形品は、例えば、上記のポリウレタン樹脂を、公知の成形方法、例えば、特定の金型を用いた熱圧縮成形および射出成形や、シート巻き取り装置を用いた押出成形、例えば、溶融紡糸成形などの熱成形加工方法により、例えば、ペレット状、板状、繊維状、ストランド状、フィルム状、シート状、パイプ状、中空状、箱状などの各種形状に成形することにより、得ることができる。
【０１５２】
そして、得られた成形品は、成形安定性に優れ、かつ、ビスマス触媒が用いられていても、優れた機械物性を有する。
【０１５３】
また、上記した説明では、本発明のポリウレタン樹脂およびその製造方法は、熱可塑性ポリウレタン樹脂およびその製造方法であるが、本発明のポリウレタン樹脂およびその製造方法は、熱硬化性ポリウレタン樹脂およびその製造方法にも適用できる。
【０１５４】
熱硬化性ポリウレタン樹脂およびその製造方法では、例えば、上記のイソシアネート基末端ポリウレタンプレポリマーと、２価アルコール（１，４−ブタンジオール、１，４−ブタンジオールなど）および３価アルコール（トリメチロールプロパンなど）、さらに、公知の芳香族ジアミンなどとを反応させ（反応工程）、例えば、注型成形した後、得られた成形物を、上記の条件で熱処理する（熱処理工程）。これにより、熱硬化性ポリウレタン樹脂、および、その熱硬化性ポリウレタン樹脂からなる成形品を得ることができる。
【０１５５】
そして、このような熱硬化性ポリウレタン樹脂およびその製造方法、さらに、その熱硬化性ポリウレタン樹脂からなる成形品も、成形安定性に優れ、かつ、ビスマス触媒が用いられていても、優れた機械物性を有する。
【０１５６】
そのため、成形品は、工業的に広範に使用可能であり、具体的には、例えば、透明性硬質プラスチック、コーティング材料、粘着剤、接着剤、防水材、ポッティング剤、インク、バインダー、フィルム、シート、バンド（例えば、時計バンドなどのバンド、例えば、自動車用伝動ベルト、各種産業用搬送ベルト（コンベアベルト）などのベルト）、チューブ（例えば、医療用チューブ、カテーテルなどの部品の他、エアーチューブ、油圧チューブ、電線チューブなどのチューブ、例えば、消防ホースなどのホース）、ブレード、スピーカー、センサー類、高輝度用ＬＥＤ封止剤、有機ＥＬ部材、太陽光発電部材、ロボット部材、アンドロイド部材、ウェアラブル部材、衣料用品、衛生用品、化粧用品、食品包装部材、スポーツ用品、レジャー用品、医療用品、介護用品、住宅用部材、音響部材、照明部材、シャンデリア、外灯、シール材、封止材、コルク、パッキン、防振・制震・免震部材、防音部材、日用品、雑貨、クッション、寝具、応力吸収材、応力緩和材、自動車の内外装部品、鉄道部材、航空機部材、光学部材、ＯＡ機器用部材、雑貨表面保護部材、半導体封止材、自己修復材料、健康器具、メガネレンズ、玩具、パッキン、ケーブルシース、ワイヤーハーネス、電気通信ケーブル、自動車配線、コンピューター配線、カールコードなど工業用品、シート、フィルムなどの介護用品、スポーツ用品、レジャー用品、各種雑貨、防振・免振材料、衝撃吸収材、光学材料、導光フィルムなどのフィルム、自動車部品、表面保護シート、化粧シート、転写シート、半導体保護テープなどのテープ部材、アウトソール、ゴルフボール部材、テニスラケット用ストリング、農業用フィルム、壁紙、防曇付与剤、糸、繊維、不織布、マットレスやソファーなどの家具用品、ブラジャーや肩パッドなどの衣料用品、紙おむつ、ナプキン、メディカルテープの緩衝材などの医療用品、化粧品、洗顔パフや枕などのサニタリー用品、靴底（アウトソール）、ミッドソールなどの靴用品、さらには、車両用のパッドやクッションなどの体圧分散用品、ドアトリム、インスツルメントパネル、ギアノブなどの手で触れる部材、電気冷蔵庫や建築物の断熱材、ショックアブソーバーなどの衝撃吸収材、充填材、車両のハンドル、自動車内装部材、自動車外装部材などの車両用品、化学機械研磨（ＣＭＰ）パッドなどの半導体製造用品などにおいて、好適に用いられる。
【０１５７】
さらには、上記の成形品は、被覆材（フィルム、シート、ベルト、ワイヤー、電線、金属製の回転機器、ホイール、ドリルなどの被覆材）、糸や繊維（チューブ、タイツ、スパッツ、スポーツウエア、水着などに用いられる糸や複合繊維）、押出成形用途（テニス、バトミントンなどのガットおよびその収束材などの押出成形用途）、マイクロペレット化などによるパウダー形状でのスラッシュ成形品、人造皮革、表皮、シート、パッキン、被覆ロール（鉄鋼などの被覆ロール）、シール、シーラント、ローラー、ギアー、タブレットカバー、ボールのカバーあるいはコア材（ゴルフボール、バスケットボール、テニスボール、バレーボール、ソフトボールなどのカバーあるいはコア材）、シューズ部材（カバー材、ミッドソール、アウトソールなど）、スキー用品、ブーツ、テニス用品、グリップ（ゴルフクラブや二輪車などのグリップ）、バット、自動車内外装部材、ラックブーツ、ワイパー、シートクッション部材、ロボット、コスメテックス、介護製品のフィルム、３Ｄプリンター成形品、繊維強化材料（炭素繊維、リグニン、ケナフ、ナノセルロースファイバー、ガラス繊維などの繊維の強化材料）、安全ゴーグル、サングラス、メガネフレーム、スキーゴーグル、水泳ゴーグル、コンタクトレンズ、ガスアシストの発泡成形品、ショックアブソーバー、ＣＭＰ研磨パッド、ダンバー、ベアリング、ダストカバー、切削バルブ、チッピングロール、高速回転ローラー、タイヤ、センサー、時計、ウエアブルバンドなど、繰返し伸縮、圧縮変形などによる回復性や耐摩耗が要求される用途において、好適に使用される。
【実施例】
【０１５８】
次に、本発明を、製造例、合成例、実施例および比較例に基づいて説明するが、本発明は、これらによって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。【０１５９】
１）  原料
＜ポリイソシアネート成分（ａ）＞
１，４−ＢＩＣ：後述の製造例１〜５に記載の方法で合成した１，４-ビス（イソシアナトメチル）シクロヘキサン
１，３−ＢＩＣ：１，３−ビス（イソシアナトメチル）シクロヘキサン、商品名；タケネート６００、三井化学社製
＜高分子量ポリオール（ｂ）＞
ｂ−１）ＰＴＭＥＧ（数平均分子量２０００）：ポリテトラメチレンエーテルグリコール、商品名；ＴＥＲＡＴＨＡＮＥ２０００、水酸基価＝５６．０ｍｇＫＯＨ／ｇ、ＩＮＶＩＳＴＡ社製
ｂ−２）ＰＴＭＥＧ（数平均分子量２９００）：ポリテトラメチレンエーテルグリコール、商品名；ＴＥＲＡＴＨＡＮＥ２９００、水酸基価＝３８．５ｍｇＫＯＨ／ｇ、ＩＮＶＩＳＴＡ社製
ｂ−３）ＰＥＧ（数平均分子量３０００）：ポリエチレングリコール、商品名；ＰＥＧ＃４０００、水酸基価＝３７．４ｍｇＫＯＨ／ｇ、日油社製
ｂ−４）ＰＥＧ（数平均分子量３５００）：ポリエチレングリコール、商品名；ＰＥＧ＃４０００、水酸基価＝３７．４ｍｇＫＯＨ／ｇ、日油社製およびポリエチレングリコール、商品名；ＰＥＧ＃６０００、水酸基価＝１２．８ｍｇＫＯＨ／ｇ、日油社製を、重量比９１：９でブレンドして調製した。
ｂ−５）ＰＥＧ（数平均分子量４５００）：ポリエチレングリコール、商品名；ＰＥＧ＃４０００、水酸基価＝３７．４ｍｇＫＯＨ／ｇ、日油社製およびポリエチレングリコール、商品名；ＰＥＧ＃６０００、水酸基価＝１２．８ｍｇＫＯＨ／ｇ、日油社製を、重量比７４：２６でブレンドして調製した。
ｂ−６）ＰＣＬ（数平均分子量３０００）：ポリカプロクトンポリオール、商品名；ＰＬＡＣＣＥＬ２３０Ｎ、水酸基価＝３７．４ｍｇＫＯＨ／ｇ、ダイセル社製
＜低分子量ポリオール（ｃ）＞
１，４−ＢＤ：１，４−ブタンジオール、商品名；１，４−ブタンジオール、三菱化学社製
＜ウレタン化触媒＞
ビスマス触媒：オクチル酸ビスマス、商品名；ネオスタンＵ−６００、日東化成社製
スズ触媒：オクチル酸スズ（ＩＩ）、商品名；スタノクト、エーピーアイコーポレーション社製
＜触媒希釈剤＞
ジイソノニルアジペート：商品名：ＤＩＮＡ、大八化学工業社製
＜安定剤＞
酸化防止剤：ヒンダードフェノール化合物、商品名；イルガノックス２４５、ＢＡＳＦジャパン社製
紫外線吸収剤：ベンゾトリアゾール化合物、商品名；チヌビン２３４、ＢＡＳＦジャパン社製
耐光安定剤：ヒンダードアミン化合物、商品名；ＬＡ−７２、ＡＤＥＫＡ社製
２）ポリウレタン樹脂の製造
＜１，４−ビス（イソシアナトメチル）シクロヘキサン（１，４−Ｈ６ＸＤＩ）の製造＞
製造例１（１，４−ビス（イソシアナトメチル）シクロヘキサン（１）（以下、１，４−ＢＩＣ（１）とする。）の製造方法）
後述の製造例２に記載の１，４−ＢＩＣ（２）を窒素パージしながら、石油缶に充填した後、１℃のインキュベーター内で２週間静置させた。得られた凝固物を４μｍメッシュのメンブレンフィルターを用いて、手早く減圧ろ過して、液相部を除去し、固相部を得た。その固相部に対して、上記した操作を繰り返して、１，４−ＢＩＣ（１）を得た。１，４−ＢＩＣ（１）のガスクロマトグラフィー測定による純度は９９．９％、ＡＰＨＡ測定による色相は５、１３Ｃ−ＮＭＲ測定によるトランス／シス比は９９．５／０．５であった。加水分解性塩素濃度（以下、ＨＣ濃度とする。）は１８ｐｐｍであった。【０１６０】
製造例２（１，４−ビス（イソシアナトメチル）シクロヘキサン（２）（以下、１，４−ＢＩＣ（２）とする。）の製造方法）
特開２０１４−５５２２９号公報の製造例６の記載に準拠して、純度９９．５％以上のトランス体／シス体比９８／２の１，４−ビス（アミノメチル）シクロヘキサンを９２％の収率で得た。【０１６１】
その後、特開２０１４−５５２２９号公報の製造例１の記載に準拠して、この１，４−ビス（アミノメチル）シクロヘキサンを原料として、冷熱２段ホスゲン化法を加圧下で実施して、１，４−ＢＩＣ（２）を３８２質量部得た。【０１６２】
得られた１，４−ＢＩＣ（２）のガスクロマトグラフィー測定による純度は９９．９％、ＡＰＨＡ測定による色相は５、１３Ｃ−ＮＭＲ測定によるトランス体／シス体比は９８／２であった。ＨＣ濃度は１８ｐｐｍであった。【０１６３】
製造例３（１，４−ビス（イソシアナトメチル）シクロヘキサン（３）（以下、１，４−ＢＩＣ（３）とする。）の製造方法）
攪拌機、温度計、還流管、および、窒素導入管を備えた４つ口フラスコに、製造例２の１，４−ＢＩＣ（２）を７８９質量部、後述の製造例６の１，４−ＢＩＣ（６）を２１１質量部装入し、窒素雰囲気下、室温にて１時間撹拌した。得られた１，４−ＢＩＣ（３）のガスクロマトグラフィー測定による純度は９９．９％、ＡＰＨＡ測定による色相は５、１３Ｃ−ＮＭＲ測定によるトランス／シス比は８６／１４であった。ＨＣ濃度は１９ｐｐｍであった。【０１６４】
製造例４（１，４−ビス（イソシアナトメチル）シクロヘキサン（４）（以下、１，４−ＢＩＣ（４）とする。）の製造方法）
攪拌機、温度計、還流管、および、窒素導入管を備えた４つ口フラスコに、製造例２の１，４−ＢＩＣ（２）を５６１質量部、後述の製造例６の１，４−ＢＩＣ（６）を４３９質量部装入し、窒素雰囲気下、室温にて１時間撹拌した。得られた１，４−ＢＩＣ（４）のガスクロマトグラフィー測定による純度は９９．９％、ＡＰＨＡ測定による色相は５、１３Ｃ−ＮＭＲ測定によるトランス／シス比は７３／２７であった。ＨＣ濃度は２０ｐｐｍであった。【０１６５】
製造例５（１，４−ビス（イソシアナトメチル）シクロヘキサン（５）（以下、１，４−ＢＩＣ（５）とする。）の製造方法）
攪拌機、温度計、還流管、および、窒素導入管を備えた４つ口フラスコに、製造例２の１，４−ＢＩＣ（２）を４７４質量部、後述の製造例６の１，４−ＢＩＣ（６）を５２６質量部装入し、窒素雰囲気下、室温にて１時間撹拌した。得られた１，４−ＢＩＣ（５）のガスクロマトグラフィー測定による純度は９９．９％、ＡＰＨＡ測定による色相は５、１３Ｃ−ＮＭＲ測定によるトランス／シス比は６８／３２であった。ＨＣ濃度は２１ｐｐｍであった。【０１６６】
製造例６（１，４−ビス（イソシアナトメチル）シクロヘキサン（６）（以下、１，４−ＢＩＣ（６）とする。）の製造方法）
１３Ｃ−ＮＭＲ測定によるトランス体／シス体比が４１／５９の１，４−ビス（アミノメチル）シクロヘキサン（東京化成工業社製）を原料として、特開２０１４−５５２２９号公報の製造例１の記載に準拠して、３８８質量部の１，４−ＢＩＣ（６）を得た。【０１６７】
得られた１，４−ＢＩＣ（６）のガスクロマトグラフィー測定による純度は９９．９％、ＡＰＨＡ測定による色相は５、１３Ｃ−ＮＭＲ測定によるトランス体／シス体比は４１／５９であった。ＨＣ濃度は２２ｐｐｍであった。【０１６８】
＜イソシアネート基末端ポリウレタンプレポリマーの合成＞
合成例１〜１９
ポリイソシアネート成分（ａ）および高分子量ポリオール（ｂ）を、表１〜２に記載の質量比で、撹拌機、温度計、還流管および窒素導入管を備えた４つ口フラスコに仕込み、窒素雰囲気下、８０℃にて１時間撹拌した。【０１６９】
ポリイソシアネート成分（ａ）および高分子量ポリオール（ｂ）の総量に対して、表１〜２に記載したビスマス触媒含有量またはスズ触媒含有量となるように、ウレタン化触媒を添加した。【０１７０】
なお、ウレタン化触媒として、合成例１〜５（イソシアネート基末端ポリウレタンプレポリマー（ａ）〜（ｅ））、合成例７〜１４（イソシアネート基末端ポリウレタンプレポリマー（ｇ）〜（ｎ））および合成例１７〜１９（イソシアネート基末端ポリウレタンプレポリマー（ｑ）〜（ｓ））には、予めＤＩＮＡ（ジェイ・プラス社製）により４質量％に希釈したオクチル酸ビスマス（商品名：ネオスタンＵ−６００、日東化成社製）を、用いた。【０１７１】
また、ウレタン化触媒として、合成例６（イソシアネート基末端ポリウレタンプレポリマー（ｆ））および合成例１５（イソシアネート基末端ポリウレタンプレポリマー（о））には、無希釈のオクチル酸ビスマス（商品名：ネオスタンＵ−６００、日東化成社製）を、用いた。【０１７２】
また、ウレタン化触媒として、合成例１６（イソシアネート基末端ポリウレタンプレポリマー（ｐ））には、予めＤＩＮＡ（ジェイ・プラス社製）により４質量％に希釈したオクチル酸スズ（商品名:スタノクト、エーピーアイコーポレーション社製）を、用いた。【０１７３】
そして、ウレタン化触媒を添加した後、８０℃の温調下、窒素気流下で撹拌混合しながら、表１に記載のイソシアネート基含有量に達するまで反応を進め、イソシアネート基末端ポリウレタンプレポリマー（ａ）〜（ｓ）を得た。【０１７４】
＜ポリウレタン樹脂の合成＞
実施例１〜１６および比較例１〜１３
８０℃に温調したイソシアネート基末端ポリウレタンプレポリマーのイソシアネート基濃度を測定した。【０１７５】
そして、低分子量ポリオールとしての１，４−ブタンジオール（１，４−ＢＤ）を、低分子量ポリオール中の水酸基に対するイソシアネート基末端ポリウレタンプレポリマー中のイソシアネート基の当量比（イソシアネート基／水酸基）が表３〜５に記載の値となるように、ステンレスカップに計量して、８０℃に温調した。【０１７６】
次いで、イソシアネート基末端ポリウレタンプレポリマーを別のステンレスカップに計量し、イソシアネート基末端ポリウレタンプレポリマーおよび１，４−ＢＤの総量に対して、イルガノックス２４５（ＢＡＳＦ社製  耐熱安定剤）２質量部、チヌビン２３４（ＢＡＳＦ社製  紫外線吸収剤）０．３質量部およびアデカスタブＬＡ−７２（ＡＤＥＫＡ社製  ＨＡＬＳ）０．３質量部を、イソシアネート基末端ポリウレタンプレポリマーに添加した。また、実施例１４〜１６では、さらに、カオーワックスＥＢ−Ｐ（花王ケミカル社製、脂肪酸アマイド系滑剤）を０．１質量部添加した。【０１７７】
次いで、８０℃の油浴中で、高速撹拌ディスパーを使用して、５００〜１５００ｒｐｍの撹拌下、イソシアネート基末端ポリウレタンプレポリマーを３分間撹拌混合した。【０１７８】
次いで、予め計量して８０℃に温調した１，４−ＢＤを、イソシアネート基末端ポリウレタンプレポリマーに添加し、高速撹拌ディスパーを使用して、５００〜１５００ｒｐｍの撹拌下、３〜１０分間撹拌混合した。【０１７９】
次いで、予め１５０℃に温調したテフロン（登録商標）製のバットに混合液を流し込み、１５０℃にて２時間反応させた後、１００℃に降温して２０時間反応を継続し、ポリウレタン樹脂の一次生成物（Ａ）〜（ＡＣ）を得た。【０１８０】
次いで、バットからポリウレタン樹脂の一次生成物（Ａ）〜（ＡＣ）を取り外し、ベールカッターによりサイコロ状に切断し、粉砕機にてサイコロ状の樹脂を粉砕し、粉砕ペレットを得た。【０１８１】
次いで、粉砕ペレットを、表２および３に記載した熱処理温度および熱処理期間で熱処理（養生、熟成）し、真空減圧下、２３℃で１２時間乾燥させた。【０１８２】
その後、得られた粉砕ペレットを用い、単軸押出機（型式：ＳＺＷ４０−２８ＭＧ、テクノベル社製）を用いて、スクリュー回転数３０ｒｐｍ、シリンダー温度２００〜２７０℃の範囲でストランドを押出し、カットすることによって、ポリウレタン樹脂（Ａ）〜（ＡＣ）のペレットを得た。【０１８３】
３）ポリウレタン樹脂の物性測定
＜ビスマス触媒含有量およびスズ触媒含有量（単位：ｐｐｍ）＞
各成分の配合割合（仕込）から、ポリウレタン樹脂のビスマス触媒含有量およびスズ触媒含有量を算出した。【０１８４】
＜凝集温度（単位：℃）＞
ポリウレタン樹脂の凝集温度を、示差走査熱量計（エスアイアイ・ナノテクノロジー社製、商品名：ＥＸＳＴＡＲ６０００  ＰＣステーション、および、ＤＳＣ２２０Ｃ）を使用して測定した。【０１８５】
具体的には、各実施例および各比較例で得られたポリウレタン樹脂を約８ｍｇ、アルミニウム製パンにできるだけ密着可能な形状となるように薄く切断して採取した。このアルミニウム製パンにカバーを被せてクリンプしたものを測定用試料（サンプル）とした。同様にアルミナを採取したものをリファレンス試料とした。サンプルおよびリファレンスをセル内の所定位置にセットした後、流量４０ＮｍＬ／ｍｉｎの窒素気流下、試料を１０℃／ｍｉｎの速度で−１００℃まで冷却し、同温度で５分間保持後、次いで、１０℃／ｍｉｎの速度で２７０℃まで昇温した。さらに２７０℃で５分間保持した後、−７０℃まで１０℃／ｍｉｎの速度で冷却した。この冷却の間に現れる発熱ピークの温度をポリウレタン樹脂の凝集温度とした。【０１８６】
また、各実施例および各比較例のポリウレタン樹脂の凝集温度を示す分布図を、図１に示す。【０１８７】
４）評価用サンプル（成形品）の成形
＜押出成形＞
各実施例および各比較例において得られたポリウレタン樹脂のペレットを、予め、真空減圧下、８０℃で１２時間乾燥させ、単軸押出機（型式：ＳＺＷ４０−２８ＭＧ、テクノベル社製）を用いて、スクリュー回転数２０ｒｐｍ（滞留時間８分）、シリンダー温度２００〜２７０℃の範囲で、Ｔダイから樹脂を押出し、それをベルトコンベアーで引き取ることで、厚み１００μｍのフィルム、および、厚み１０μｍのフィルムを得た。【０１８８】
次いで、得られたフィルムを、８０℃のオーブン中で２４時間アニール処理した後、室温２３℃、相対湿度５５％の恒温恒湿条件下にて、７日間養生し、ポリウレタンフィルムを得た。【０１８９】
＜滞留時間を延長した押出成形＞
スクリュー回転数を５ｒｐｍ（滞留時間３０分）とした以外は、前記の押出成形ポリウレタンフィルムの成形方法と同様に、厚み１００μｍのポリウレタンフィルムを得た。【０１９０】
＜射出成形＞
各実施例および各比較例において得られたポリウレタン樹脂のペレットを、予め、真空減圧下、８０℃で１２時間乾燥させ、射出成型機（型式：ＮＥＸ−１４０、日精樹脂工業社製）を使用して、スクリュー回転数８０ｒｐｍ、バレル温度２００〜２７０℃の設定にて、金型温度２０℃、射出時間１０秒、射出速度６０ｍｍ／ｓ、保圧５０ＭＰａおよび冷却時間２０〜６０秒の条件で、射出成形し、厚み２ｍｍのシートを得た。【０１９１】
次いで、得られたシートを、８０℃のオーブン中で２４時間アニール処理した後、室温２３℃、相対湿度５５％の恒温恒湿条件下にて、７日間養生し、ポリウレタンシートを得た。【０１９２】
５）評価
＜引裂強度（単位：ｋＮ／ｍ）＞
スクリュー回転数２０ｒｐｍの押出成形で得た１００μｍ厚みのポリウレタンフィルムから、ＪＩＳ  Ｋ７３１１（１９９５）に従って作製した直角型引裂試験片を用いて、引張試験機（品番Ｍｏｄｅｌ２０５Ｎ、インテスコ社製）にて、引裂速度３００ｍｍ／ｍｉｎの条件で測定した。【０１９３】
＜破断強度（単位：ＭＰａ）および破断伸度（単位：％）＞
スクリュー回転数２０ｒｐｍの押出成形で得た１００μｍ厚みのポリウレタンフィルムから、ＪＩＳ  Ｋ７３１１（１９９５）に従って作製したＪＩＳ−４号ダンベル型試験片を用いて、引張試験機（品番Ｍｏｄｅｌ２０５Ｎ、インテスコ社製）にて、引張速度３００ｍｍ／ｍｉｎ、標線間距離２０ｍｍの条件で測定した。【０１９４】
＜反発弾性（単位：％）＞
射出成形で得た２ｍｍ厚みのポリウレタンシートから、直径２９ｍｍの円柱状試験片を切り出し、それらを６枚重ねて、１２ｍｍ厚みのボタン状の試験片とし、ＪＩＳ  Ｋ７３１１（１９９５）に従って測定した。【０１９５】
＜圧縮永久歪（単位：％）＞
射出成形で得た２ｍｍ厚みのポリウレタンシートから、直径２９ｍｍの円柱状試験片を切り出し、それらを６枚重ねて、１２ｍｍ厚みのボタン状の試験片とし、ＪＩＳ  Ｋ６２６２に従って、７０℃、２５％圧縮、２２時間の条件で測定した。【０１９６】
＜繰り返し伸長変形後の残留歪（単位：％）＞
スクリュー回転数２０ｒｐｍの押出成形で得た１０μｍ厚みのポリウレタンフィルムから、巾１０ｍｍの短冊状の試験片を切り出し、チャック間距離６０ｍｍ、伸縮速度５００ｍｍ／ｍｉｎの条件で、伸度２５０％まで伸長し、原点まで戻す操作を５回繰り返した。      【０１９７】
５サイクル目に伸度２５０％から原点復帰する際に、応力が０ＭＰａを示した際の伸度を、繰り返し伸長変形後の残留歪として測定した。【０１９８】
＜滞留後の流出開始温度の低下（成形安定性）（単位：℃）＞
スクリュー回転数５ｒｐｍおよび２０ｒｐｍで押出成形して得られた、厚み１００μｍのポリウレタンフィルムを細かく刻み、真空減圧下、８０℃で１２時間乾燥した後、高化式フローテスター（島津製作所製、型式：島津フローテスターＣＦＴ−５００）を用いて、流動開始温度より２０℃低い温度を測定開始温度とし、荷重：１９６Ｎ、昇温速度２．５℃／分の昇温法により、流出開始温度（Ｔｆ）を測定した。【０１９９】
スクリュー回転数５ｒｐｍで得られたポリウレタンフィルムの流出開始温度をＴｆ：５ｒｐｍ、スクリュー回転数２０ｒｐｍで得られたポリウレタンフィルムの流出開始温度をＴｆ：２０ｒｐｍとした。【０２００】
そして、Ｔｆ：２０ｒｐｍ−Ｔｆ：５ｒｐｍを、滞留後の流出開始温度の低下として算出した。【０２０１】
Ｔｆ：２０ｒｐｍ−Ｔｆ：５ｒｐｍの値が小さいほど、流出開始温度が成形条件に依存せず、成形安定性に優れることを示す。【０２０２】
＜破断強度保持率（成形安定性）（単位：％）＞
スクリュー回転数５ｒｐｍおよび２０ｒｐｍで押出成形して得られた、厚み１００μｍのポリウレタンフィルムを用いて、上記の破断強度の測定方法に従い、破断強度（ＴＳ）を測定した。スクリュー回転数５ｒｐｍで得られたポリウレタンフィルムの破断強度をＴＳ５ｒｐｍ、スクリュー回転数２０ｒｐｍで得られたポリウレタンフィルムの破断強度をＴＳ２０ｒｐｍとした。【０２０３】
そして、ＴＳ５ｒｐｍ／ＴＳ２０ｒｐｍ×１００（％）を、破断強度保持率として算出した。【０２０４】
ＴＳ５ｒｐｍ／ＴＳ２０ｒｐｍ×１００（％）の値が１００％に近いほど、成形品の破断強度が成形条件に依存せず、成形安定性に優れることを示す。【０２０５】
＜引裂強度保持率（成形安定性）（単位：％）＞
スクリュー回転数５ｒｐｍおよび２０ｒｐｍで押出成形して得られた、厚み１００μｍのポリウレタンフィルムを用いて、上記の引裂強度の測定方法に従い、引裂強度（ＴＲ）を測定した。スクリュー回転数５ｒｐｍで得られたポリウレタンフィルムの引裂強度をＴＲ５ｒｐｍ、スクリュー回転数２０ｒｐｍで得られたポリウレタンフィルムの引裂強度をＴＲ２０ｒｐｍとした。【０２０６】
そして、ＴＲ５ｒｐｍ／ＴＲ２０ｒｐｍ×１００（％）を、引裂強度保持率として算出した。【０２０７】
ＴＲ５ｒｐｍ／ＴＲ２０ｒｐｍ×１００（％）の値が１００％に近いほど、成形品の引裂強度が成形条件に依存せず、成形安定性に優れることを示す。【０２０８】
＜初期色相、耐ＵＶ変色性＞
厚み２ｍｍのポリウレタンシートから２０×６０ｍｍのサイズの試験片を切り出して、色差計（東京電色社製、カラーエースＭＯＤＥＬ  ＴＣ−１）を用いて、黄色度ｂ＊を測定した。なお、ｂ＊は、一般に、ポリウレタンの色相の指標とされる。【０２０９】
その後、ポリウレタンシートに対して、紫外線蛍光灯が取り付けられたＱＵＶウェザリングテスター（スガ試験機社製、紫外線蛍光灯ウェザーメーターＦＵＶ）を使用して、６０℃、相対湿度１０％、紫外線（波長２７０〜７２０ｎｍ）の照射強度２８Ｗ／ｍ２の条件および５０℃、相対湿度９５％、紫外線照射なしの条件を４時間ごとに、４８時間にわたり、６サイクル繰り返した。【０２１０】
試験前後におけるポリウレタンシートのΔｂ（ｂ値の変化量）を、色差計（東京電色社製、カラーエースＭＯＤＥＬ  ＴＣ−１）を用いて測定した。なお、Δｂは、一般に、ポリウレタンの耐ＵＶ変色性の指標とされる。【０２１１】
＜フィッシュアイ（成形安定性）（単位：個）＞
前記の、スクリュー回転数２０ｒｐｍで押出成形して得られた、厚み１００μｍのポリウレタンフィルムを用いて、１０ｃｍ四方中に含まれる直径０．４ｍｍ以上のブツをカウントした。５か所のカウント数の平均値の小数第一位を四捨五入した整数値をフィッシュアイとして記載した。【０２１２】
【表１】
2018092745.tif 000003
【０２１３】
【表２】
2018092745.tif 000004
【０２１４】
【表３】
2018092745.tif 000005
【０２１５】
【表４】
2018092745.tif 000006
【０２１６】
【表５】
2018092745.tif 000007
【０２１７】
なお、上記発明は、本発明の例示の実施形態として提供したが、これは単なる例示に過ぎず、限定的に解釈してはならない。当該技術分野の当業者によって明らかな本発明の変形例は、後記特許請求の範囲に含まれる。
【産業上の利用可能性】
【０２１８】
本発明のポリウレタン樹脂の製造方法、ポリウレタン樹脂および成形品は、各種産業分野において、工業的に広範に使用される。 
【図１】
2018092745.tif 000008
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
ビス（イソシアナトメチル）シクロヘキサンを含むポリイソシアネート成分と、数平均分子量４００以下の低分子量ポリオール、および、平均分子量２５００以上４０００以下の高分子量ポリオールを含むポリオール成分とを、ビスマス触媒の存在下において反応させて一次生成物を得る反応工程と、
前記一次生成物を熱処理してポリウレタン樹脂を得る熱処理工程とを備え、
前記ポリウレタン樹脂のビスマス触媒含有量が０．１ｐｐｍ以上１０００ｐｐｍ以下であり、
前記熱処理工程における熱処理条件が、５０℃以上１００℃以下、かつ、３日以上１０日以下である
ことを特徴とする、ポリウレタン樹脂の製造方法。
【請求項２】
前記ビス（イソシアナトメチル）シクロヘキサンが、１，４−ビス(イソシアナトメチル)シクロヘキサンであり、
前記１，４−ビス(イソシアナトメチル)シクロヘキサンが、７０モル％以上９９モル％以下の割合でトランス体を含有する
ことを特徴とする、請求項１に記載のポリウレタン樹脂の製造方法。
【請求項３】
請求項１または２に記載のポリウレタン樹脂の製造方法により製造されるポリウレタン樹脂であって、
１，４−ビス（イソシアナトメチル）シクロヘキサンを含むポリイソシアネート成分と、数平均分子量４００以下の低分子量ポリオール、および、数平均分子量２５００以上４０００以下の高分子量ポリオールを含むポリオール成分との反応生成物であり、
ビスマス触媒含有量が０．１ｐｐｍ以上１０００ｐｐｍ以下であり、
示差走査熱量計により測定した凝集温度が、
以下の計算式で示すハードセグメント相の凝集温度Ｔ１以上、かつ、
以下の計算式で示すハードセグメント相の凝集温度Ｔ２以下
であることを特徴とする、ポリウレタン樹脂。
ハードセグメント相の凝集温度Ｔ１（単位：℃）：１００＋０．７５×ハードセグメント濃度（質量％）
ハードセグメント相の凝集温度Ｔ２（単位：℃）：１６０＋０．７５×ハードセグメント濃度（質量％）
【請求項４】
請求項３に記載のポリウレタン樹脂を含む
ことを特徴とする、成形品。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
ビス（イソシアナトメチル）シクロヘキサンを含むポリイソシアネート成分と、数平均分子量４００以下の低分子量ポリオール、および、平均分子量２５００以上４０００以下の高分子量ポリオールを含むポリオール成分とを、ビスマス触媒の存在下において反応させて一次生成物を得る反応工程と、
前記一次生成物を熱処理してポリウレタン樹脂を得る熱処理工程とを備え、
前記ポリウレタン樹脂のビスマス触媒含有量が０．１ｐｐｍ以上１０００ｐｐｍ以下であり、
前記熱処理工程における熱処理条件が、５０℃以上１００℃以下、かつ、３日以上１０日以下である
ことを特徴とする、ポリウレタン樹脂の製造方法。
【請求項２】
前記ビス（イソシアナトメチル）シクロヘキサンが、１，４−ビス(イソシアナトメチル)シクロヘキサンであり、
前記１，４−ビス(イソシアナトメチル)シクロヘキサンが、７０モル％以上９９モル％以下の割合でトランス体を含有する
ことを特徴とする、請求項１に記載のポリウレタン樹脂の製造方法。
【国際調査報告】
2018092745.tif 000009
2018092745.tif 000010
2018092745.tif 000011